(57)【特許請求の範囲】
【請求項１】
少なくとも、水と、顔料分散体と、浸透剤と、トリエチレングリコールモノブチルエーテルと、２−ピロリドンとを含み、前記顔料分散体は、分子量６０，０００〜１５０，０００の樹脂と顔料とを含み、前記浸透剤は、炭素原子数８、又は９のアルカンジオールを含み、前記アルカンジオールの含有量は、インクの全質量に対して０．２質量％以上であり、前記２−ピロリドンの含有量は、インクの全質量に対して５〜１５質量％であり、前記アルカンジオールが、２−エチル−１，３−ヘキサンジオール、及び２−ブチル−２−エチル−１，３−プロパンジオール、からなる群より選択される１種以上である、インクジェット記録装置用インク。
【請求項２】
前記顔料の含有量が、前記インクの全質量に対して４〜８質量％である、請求項１記載のインクジェット記録装置用インク。
【請求項３】
前記アルカンジオールの含有量が、インクの全質量に対して０．２〜２．０質量％である、請求項１又は２記載のインクジェット記録装置用インク。
【発明の詳細な説明】
【技術分野】
【０００１】
本発明は、インクジェット記録装置用インクに関する。
【背景技術】
【０００２】
近年、記録技術の急速な進歩により銀塩写真に匹敵する高精細な画質を得ることが可能となっていることから、インクジェット記録方式により画像を形成するインクジェット記録装置が画像形成装置として広く使用されている。
【０００３】
かかるインクジェット記録装置について、画像形成速度の向上が強く望まれている。しかし、インクジェット記録装置において高速で画像形成を行った場合、インクが紙等の被記録媒体に浸透する前に被記録媒体が排出ローラーを通り排出されてしまい、インクが排出ローラーに付着（オフセット）することとなるため、画像不良が発生しやすくなる。オフセットの発生を抑制するためには、インクの吐出量を低減することが考えられるが、かかる場合、十分な濃度の画像を形成しにくい。
【０００４】
かかる事情から、上記のオフセットの発生と、画像濃度に関する課題が解決されたインクとして、例えば、２−ｎ−ブチル−２−エチル−１，３−プロパンジオールを含み、重量平均分子量が３，０００〜５０，０００の樹脂を用いて得た顔料分散体を用いて調製されたインクジェット記録装置用のインクが提案されている（特許文献１）。
【先行技術文献】
【特許文献】
【０００５】
【特許文献１】特開２００３−２６８２７７号公報
【発明の概要】
【発明が解決しようとする課題】
【０００６】
しかし、インクジェット記録装置では、さらなる画像形成の高速化が求められており、かかる場合、特許文献１に記載のインクジェット記録装置用インクでは、オフセットの抑制と画像濃度とに関する課題を必ずしも解決できない。
【０００７】
また、高速で画像形成可能であるラインヘッド型の記録方式のインクジェット記録装置を用いる場合、画像の重ね描きが行われないため、良好な記録濃度で画像を形成するためにインクの吐出量を増やす必要がある。このため、ラインヘッド型の記録方式のインクジェット記録装置を用いる場合、オフセットの発生の問題が、特に生じやすい。それゆえ、特許文献１に記載のインクジェット記録装置用インクでは、ラインヘッド型の記録方式のインクジェット記録装置において、オフセットの発生の抑制と、良好な画像濃度とを両立させることが極めて難しい。
【０００８】
本発明は、かかる事情に鑑みてなされたものであり、オフセットの発生の抑制と、良好な画像濃度とを両立できる、インクジェット記録装置用インクを提供することを目的とする。
【課題を解決するための手段】
【０００９】
本発明者らは、少なくとも、水と、顔料分散体と、浸透剤とを含むインクジェット記録装置用インクにおいて、顔料分散体に分子量６０，０００〜１５０，０００の樹脂を含有させ、インクに炭素原子数８、又は９のアルカンジオールを含有させ、アルカンジオールの含有量をインクの全質量に対して０．２質量％以上とすることにより上記課題を解決できることを見出し、本発明を完成するに至った。具体的には本発明は、以下のものを提供する。
【００１０】
（１）  少なくとも、水と、顔料分散体と、浸透剤と、トリエチレングリコールモノブチルエーテルと、２−ピロリドンとを含み、前記顔料分散体は、分子量６０，０００〜１５０，０００の樹脂と顔料とを含み、前記浸透剤は、炭素原子数８、又は９のアルカンジオールを含み、前記アルカンジオールの含有量は、インクの全質量に対して０．２質量％以上であり、前記２−ピロリドンの含有量は、インクの全質量に対して５〜１５質量％であり、前記アルカンジオールが、２−エチル−１，３−ヘキサンジオール、及び２−ブチル−２−エチル−１，３−プロパンジオール、からなる群より選択される１種以上である、インクジェット記録装置用インク。
【００１１】
（２）  前記顔料の含有量が、前記インクの全質量に対して４〜８質量％である、請求（１）記載のインクジェット記録装置用インク。
【００１２】
（３）  前記アルカンジオールの含有量が、インクの全質量に対して０．２〜２．０質量％である、（１）又は（２）記載のインクジェット記録装置用インク。
【発明の効果】
【００１４】
本発明によれば、オフセットの発生の抑制と、良好な画像濃度とを両立できる、インクジェット記録装置用インクを提供できる。
【図面の簡単な説明】
【００１５】
【図１】図１は、ラインヘッド型の記録方式のインクジェット記録装置の概略構成を示す側面断面図である。
【図２】図２は、図１に示されるインクジェット記録装置の搬送ベルトを上方から見た平面図である。
【図３】図３は、ラインヘッド型の記録方式のインクジェット記録装置の構成を示すブロック図である。
【図４】図４は、ラインヘッド型の記録方式のインクジェット記録装置に用いられるラインヘッドと記録用紙上に形成されたドット列の一部を示す拡大平面図である。
【図５】図５は、実施例１、実施例２、及び比較例１のインクの動的接触角を示す図である。
【発明を実施するための形態】
【００１６】
以下、本発明の実施形態について詳細に説明するが、本発明は、以下の実施形態になんら限定されるものではなく、本発明の目的の範囲内において、適宜変更を加えて実施できる。なお、説明が重複する箇所については、適宜説明を省略する場合があるが、発明の要旨を限定するものではない。
【００１７】
本発明のインクジェット記録装置用インク（以下、単にインクとも記す）は、水と、特定の分子量の樹脂を含む顔料分散体と、炭素原子数８、又は９のアルカンジオールを含む浸透剤とを必須に含み、アルカンジオールの含有量が、インクの全質量に対して０．２質量％以上である。また、本発明のインクジェット記録装置用インクは、必要に応じ、インクに含まれる成分の溶解状態を安定化させる溶解安定剤、及びインクから液体成分の揮発を抑制してインクの粘性を安定化させる保湿剤からなる群より選択される１種以上の浸透剤の他の液体成分を含んでいてもよい。以下、インクジェット記録装置用インクが含む、必須、又は任意の成分である、水、顔料分散体、浸透剤、浸透剤の他の液体成分と、インクジェット記録装置用インクの製造方法と、画像形成方法について順に説明する。
【００１８】
〔水〕
本発明のインクジェット記録装置用インクは、水性インクであり、水を必須に含む。インクに含まれる水は、本発明の目的を阻害しない範囲で特に限定されず、従来から、水性インクの製造に使用されている水から、所望の純度の水を適宜選択して使用できる。本発明のインクジェット記録装置用インクにおける水の含有量は、本発明の目的を阻害しない範囲で特に限定されない。水の含有量は、後述する、他の成分の使用量に応じて適宜変更される。インクにおける典型的な水の含有量としては、インクの全質量に対して２０〜７０質量％が好ましく、２５〜６０質量％がより好ましい。
【００１９】
〔顔料分散体〕
本発明のインクジェット記録装置用インクは、着色剤である顔料を含む顔料分散体を含む。顔料分散体中に含有させることができる顔料は、本発明の目的を阻害しない範囲で特に限定されず、従来からインクジェット記録装置用インクにおいて着色剤として使用されている顔料から適宜選択して使用できる。好適な顔料の具体例は、Ｃ．Ｉ．ピグメントイエロー７４、９３、９５、１０９、１１０、１２０、１２８、１３８、１３９、１５１、１５４、１５５、１７３、１８０、１８５、１９３等の黄色顔料、Ｃ．Ｉ．ピグメントオレンジ３４、３６、４３、６１、６３、７１等の橙色顔料、Ｃ．Ｉ．ピグメントレッド１２２、２０２等の赤色顔料、Ｃ．Ｉ．ピグメントブルー１５等の青色顔料、Ｃ．Ｉ．ピグメントバイオレット１９、２３、３３等の紫色顔料、Ｃ．Ｉ．ピグメントブラック７等の黒色顔料等を挙げることができる。
【００２０】
本発明のインクジェット記録装置用インクに含まれる、顔料分散体は、分子量６０，０００〜１５０，０００の樹脂を含む。顔料分散体に含まれる樹脂の分子量は、重量平均分子量（Ｍｎ）であり、ゲルろ過クロマトグラフィーにより測定できる。樹脂の分子量が過小である場合、被記録媒体に画像を形成する際に、良好な画像濃度を得にくい。また、分子量が過大である場合、インクの粘度が高いため、溶媒が揮発した際の更なる粘度上昇によりノズルからのインクの吐出不良が起こりやすい。このため、樹脂の分子量が過大である場合、良好な画像を形成しにくい。
【００２１】
顔料と樹脂とを含む顔料分散体を製造する方法は、本発明の目的を阻害しない範囲で特に限定されず、従来知られる方法から適宜選択できる。好適な方法としては、例えば、ナノグレンミル（浅田鉄工株式会社製）、ＭＳＣミル（三井鉱山株式会社製）、ダイノミル（株式会社シンマルエンタープライゼス製）等のメディア型湿式分散機を用いて、水等の適当な液体の媒体中において、顔料と樹脂とを混練して顔料分散体とする方法が挙げられる。メディア型湿式分散機による処理では、小粒径のビーズを用いる。ビーズの粒子径は特に限定されず、典型的には粒径０．５〜１．０ｍｍである。また、ビーズの材質は特に限定されず、ジルコニアビーズ等の硬質の材料からなるビーズが使用される。
【００２２】
顔料分散体を製造する際の、液体の媒体の使用量は、顔料と樹脂とを良好に混練できる限り特に限定されない。典型的には、液体の媒体の使用量は、顔料と樹脂との質量の合計に対して、１〜１０倍の質量を用いるのが好ましく、２〜８倍の質量を用いるのがより好ましい。
【００２３】
顔料分散体に含まれる顔料の体積平均粒径は、インクの色濃度、色相、インクの安定性等の観点から、５０〜２００ｎｍが好ましく、７０〜１３０ｎｍがより好ましい。顔料の体積平均粒径は、顔料と樹脂とを混練する際のビーズの粒子径や処理時間を調整することにより調整できる。体積平均粒径が過小である場合、画像濃度が低下する場合があり、体積平均粒径が過大である場合、インクを吐出するノズルの目詰まりが発生したり、インクの吐出性が悪化したりする場合がある。顔料の体積平均粒径は、例えば、顔料分散体をイオン交換水により３００倍に希釈した試料を用い、動的光散乱粒度分布測定装置（シスメックス株式会社製）等により測定できる。
【００２４】
顔料分散体に含まれる樹脂は、所定の分子量である限り特に限定されず、従来から顔料分散体の製造に用いられている種々の樹脂から適宜選択して使用できる。好適な樹脂の具体例としては、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸アルキルエステル共重合体、スチレン−マレイン酸ハーフエステル共重合体、ビニルナフタレン−アクリル酸共重合体、ビニルナフタレン−マレイン酸共重合体等が挙げられる。これらの樹脂の中では、調製が容易で、顔料の分散効果に優れることから、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸−アクリル酸アルキルエステル共重合体、スチレン−メタクリル酸共重合体、スチレン−メタクリル酸アルキルエステル共重合体等の、スチレンに由来する単位と、アクリル酸、メタクリル酸、アクリル酸エステル、又はメタクリル酸エステルに由来する単位とを含むスチレン−アクリル系樹脂が好ましい。上記の樹脂は、ラジカル重合により得られる。上記樹脂の分子量は、重合開始剤の使用量、重合温度、又は重合時間等を調整する公知の方法に従って調整できる。
【００２５】
顔料の使用量は、本発明の目的を阻害しない範囲で特に限定されない。具体的には、インクの全質量に対して４〜８質量％が好ましい。顔料の使用量が過小であると良好な画像濃度を得にくく、顔料の使用量が過多であると、インクの流動性が損なわれ良好な画像を形成しにくくなったり、インクの被記録媒体に対する浸透性が損なわれ、オフセットが発生しやすくなったりする場合がある。
【００２６】
〔浸透剤〕
本発明のインクジェット記録装置用インクは、インクの被記録媒体への浸透性を高める成分として浸透剤を含む。浸透剤は、炭素原子数８、又は９のアルカンジオールを含み、アルカンジオールの含有量は、インクの全質量に対して０．２質量％以上である。インクが、炭素原子数８、又は９のアルカンジオールを、その含有量がインクの全質量に対して０．２質量％以上となるように含有することにより、インクの被記録媒体に対する浸透性を顕著に改良でき、オフセットの発生を抑制できる。
【００２７】
アルカンジオールは、炭素原子数８、又は９であれば特に限定されず、直鎖状でも、分岐鎖状であってもよい。浸透性の改良性に優れる点から、アルカンジオールは、１，２−アルカンジオール、又は１，３−アルカンジオールであるのがより好ましい。アルカンジオールの具体例としては、２，５−ジメチル−２，５−へキサンジオール、２−エチル−１，３−ヘキサンジオール、２−ブチル−２−エチル−１，３−プロパンジオール、及び１，２−オクタンジオール等が挙げられる。これらの、アルカンジオールの中では、浸透性の改良性の点で、２−エチル−１，３−ヘキサンジオール、２−ブチル−２−エチル−１，３−プロパンジオール、及び１，２−オクタンジオールが好ましい。これらのアルカンジオールは２種以上を組み合わせて用いることができる。
【００２８】
アルカンジオールの、インク中の含有量は、０．２質量％以上であり、０．２〜２．０質量％がより好ましく、０．２〜１．０質量％が特に好ましい。アルカンジオールの含有量が過少である場合、所望のオフセットの発生の抑制効果を得にくく、アルカンジオールの含有量が過多である場合、良好な濃度で画像を形成しにくい場合がある。
【００２９】
本発明において用いる浸透剤は、本発明の目的を阻害しない範囲で、炭素原子数８、又は９のアルカンジオールと、従来、インクジェット記録装置用のインクにおいて浸透性の改良の目的で使用されている種々の有機溶剤とを組み合わせて使用できる。炭素原子数８、又は９のアルカンジオールとともに使用できる有機溶剤の具体例としては、１，２−ヘキシレングリコール等の炭素原子数７以下のアルカンジオール、アルキレングリコールモノアルキルエーテル、ジアルキレングリコールモノアルキルエーテル、トリアルキレングリコールモノアルキルエーテル、環状ケトン化合物等が挙げられる。炭素原子数８、又は９のアルカンジオールを、他の浸透剤とともに使用する場合、浸透剤の使用量の総量は、インクの全質量に対して０．２質量％以上であり、１〜２０質量％が好ましく、５〜１５質量％がより好ましい。
【００３０】
〔浸透剤の他の液体成分〕
本発明のインクジェット記録装置用インクは、浸透剤の他の液体成分として、インクに含まれる成分の溶解状態を安定化させる溶解安定剤、及びインクから液体成分の揮発を抑制してインクの粘性を安定化させる保湿剤からなる群より選択される１種以上の成分を含んでいてもよい。
【００３１】
保湿剤は、インクから液体成分の揮発を抑制してインクの粘性を安定化させる成分である。保湿剤の具体例は、ポリエチレングリコール、ポリプロピレングリコール等のポリアルキレングリコール類；エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール等のアルキレングリコール類；グリセリンである。これらの、保湿剤の中では、水等の液体成分の揮発の抑制効果に優れることからグリセリンがより好ましい。保湿剤は２種以上を組み合せて用いることができる。インクが保湿剤を含有する場合、保湿剤の含有量は、インクの全質量に対して２〜３０質量％が好ましく、１０〜２５質量％がより好ましい。
【００３２】
溶解安定剤は、インクに含まれる成分を相溶化してインクの溶解状態を安定化させる成分である。溶解安定剤の具体例としては、２−ピロリドン、Ｎ−メチル−２−ピロリドン、及びγ−ブチロラクトン等が挙げられる。これらの溶解安定剤は２種以上を組み合せて用いることができる。インクが溶解安定剤を含有する場合、溶解安定剤の含有量は、インクの全質量に対して１〜２０質量％が好ましく、５〜１５質量％がより好ましい。
【００３３】
これらの浸透剤の他の液体成分を含むインクの中では、インクの全質量に対して、溶解安定剤として２−ピロリドンを１〜２０質量％、及び、保湿剤としてグリセリンを２〜３０質量％の範囲内で含有するインクが好ましい。かかる場合、オフセットの発生を抑制しやすく、良好な画像濃度を得やすい。
【００３４】
〔インクジェット記録装置用インクの製造方法〕
本発明のインクジェット記録装置用インクの製造方法は、水、顔料分散体、及び浸透剤に対して、必要に応じ浸透剤の他の液体成分を加えた後、これらのインク成分を均一に混合することができれば特に限定されない。インクジェット記録装置用インクの製造方法の具体例としては、インクの各成分を混合機により均一に混合した後、孔径１０μｍ以下のフィルターにより異物や粗大粒子を除去する方法が挙げられる。なお、インクジェット記録装置用インクを製造する際には、水、顔料分散体、及び浸透剤に対して、必要に応じて溶解安定剤、保湿剤等の浸透剤の他の液体成分や、界面活性剤、酸化防止剤、粘度調整剤、ｐＨ調整剤、防腐防カビ剤等の、従来、インクジェット記録装置用インクに加えられている種々の添加剤を加えることができる。
【００３５】
〔画像形成方法〕
本発明のインクジェット記録装置用インクにより画像を形成する際に用いる画像形成装置は、インクジェット記録装置である限り特に限定されず、その記録方式は、記録ヘッドが記録媒体上を走査しながら記録を行うシリアル型であっても、装置本体に固定された記録ヘッドにより記録を行うラインヘッド型であってもよい。
【００３６】
これらの記録方式の中では、画像形成の高速性の点から、ラインヘッド型が好ましい。ラインヘッド型の記録方式のインクジェット記録装置を用いる場合、画像の重ね描きが行われないため、良好な記録濃度で画像を形成するためにはインクの吐出量を増やす必要がある。この場合、オフセットの発生や、画像の裏抜けや滲み等の問題が、特に生じやすい。しかし、本発明のインクによれば、オフセットの発生の抑制と、良好な画像濃度とを両立できる。また、本発明のインクによれば、インク中の顔料の濃度を増加させることにより、インクとの吐出量を低減させつつ良好な濃度で画像を形成できるため、ラインヘッド型の記録方式のインクジェット記録装置を用いても、画像の裏抜けや滲みの発生を抑制しやすい。
【００３７】
以下、図面を参照して、本発明のインクを用いる画像形成方法について、ラインヘッド型の記録方式のインクジェット記録装置を用い、被記録媒体として記録用紙を用いる場合に関して説明する。図１は、ラインヘッド型の記録方式のインクジェット記録装置の概略構成を示す側面断面図であり、図２は、図１に示すインクジェット記録装置の搬送ベルトを上方からみた平面図である。
【００３８】
図１に示すように、インクジェット記録装置１００の左側部には記録用紙Ｐを収容する給紙トレイ２が設けられており、この給紙トレイ２の一端部には収容された記録用紙Ｐを、最上位の記録用紙Ｐから順に一枚ずつ後述する搬送ベルト５へと搬送給紙するための給紙ローラー３及び給紙ローラー３に圧接され従動回転する従動ローラー４が設けられている。
【００３９】
給紙ローラー３及び従動ローラー４の用紙搬送方向下流側（図１において右側）には、搬送ベルト５が回転自在に配設されている。搬送ベルト５は、用紙搬送方向下流側に配置されたベルト駆動ローラー６と、上流側に配置され搬送ベルト５を介してベルト駆動ローラー６に従動回転するベルトローラー７とに掛け渡されており、ベルト駆動ローラー６が時計方向に回転駆動されることにより、記録用紙Ｐが矢印Ｘ方向に搬送される。
【００４０】
ここで、用紙搬送方向Ｘの下流側にベルト駆動ローラー６を配置したことにより、搬送ベルト５の用紙送り側（図１において上側）はベルト駆動ローラー６に引っ張られるようになるため、ベルトテンションを張ることができ、安定した記録用紙Ｐの搬送が可能となる。なお、搬送ベルト５には誘電体樹脂製のシートが用いられ、継ぎ目を有しない（シームレス）ベルト等が好適に用いられる。
【００４１】
また、搬送ベルト５の用紙搬送方向下流側には、図中時計回りに駆動され画像が記録された記録用紙Ｐを装置本体外へと排出する排出ローラー８ａ、及び排出ローラー８ａの上部に圧接され従動回転する従動ローラー８ｂが設けられており、排出ローラー８ａ及び従動ローラー８ｂの下流側には、装置本体外へと排出された記録用紙Ｐが積載される排紙トレイ１０が設けられている。
【００４２】
従動ローラー８ｂは印字面に直接触れるため、従動ローラー８ｂの表面を形成する素材は撥水性材料であるのが好ましい。従動ローラー８ｂの表面を撥水性材料により形成することにより、記録用紙Ｐに浸透していないインクのローラーへの付着を抑制でき、オフセットの発生を抑制しやすい。好適な撥水材料としては、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、テトラフルオロエチレン−エチレン共重合体、テトラフルオロエチレン−フッ化ビニリデン共重合体、テトラフルオロエチレン−ヘキサフルオロプロピレン−パーフルオロアルキルビニルエーテル共重合体、ポリクロロトリフルオロエチレン、クロロトリフルオロエチレン−エチレン共重合体、クロロトリフルオロエチレン−フッ化ビニリデン共重合体、ポリフッ化ビニリデン、ポリフッ化ビニル等のフッ素樹脂が挙げられる。従動ローラー８ｂと同様に、印字面に接触する部材の表面は撥水性材料により形成するのが好ましい。
【００４３】
そして、搬送ベルト５の上方には、搬送ベルト５の上面に対して所定の間隔が形成されるような高さに支持され、搬送ベルト５上を搬送される記録用紙Ｐへと画像の記録を行うラインヘッド１１Ｃ、１１Ｍ、１１Ｙ及び１１Ｋが配設されている。これらのラインヘッド１１Ｃ〜１１Ｋには、それぞれ異なる４色（シアン、マゼンタ、イエロー及びブラック）の着色インクが充填されており、各ラインヘッド１１Ｃ〜１１Ｋからそれぞれの着色インクを吐出することにより、記録用紙Ｐ上にカラー画像が形成される。
【００４４】
記録用紙Ｐに各ラインヘッド１１Ｃ〜１１Ｋから吐出されたインクの液滴が着弾してから、記録用紙Ｐにおけるインクの着弾箇所が、排出ローラー８ａ、及び従動ローラー８ｂからなる記録用紙Ｐを排出する排出部８に到達するまでの時間は装置を小型化するためには１秒以内であるのが好ましい。かかる時間を１秒以内とした場合であっても、本発明のインクを用いることによって、高速での画像形成時のオフセットの発生の抑制の効果が充分に得られる。
【００４５】
また、記録用紙Ｐに各ラインヘッド１１Ｃ〜１１Ｋから吐出され、記録用紙Ｐに打ち込まれる一色又は複数の色のインクの量は、特に限定されず、良好な濃度で画像を形成でき、オフセットが発生しにくい量に調整して画像が形成される。
【００４６】
これらのラインヘッド１１Ｃ〜１１Ｋは、図２に示すように、搬送方向と直交する方向（図２の上下方向）に複数のノズルが配列されたノズル列を備え、搬送される記録用紙Ｐの幅以上の記録領域を有しており、搬送ベルト５上を搬送される記録用紙Ｐに対して、一括して１行分の画像を記録することができるようになっている。
【００４７】
なお、ラインヘッド型の記録方式のインクジェット記録装置においては、搬送ベルト５の幅寸法以上に形成された長尺のヘッド本体の長手方向に複数のノズルを配列させることで、記録用紙Ｐの幅以上の記録領域を有するように構成されたラインヘッドを用いているが、例えば各々複数個のノズルを備えた短尺のヘッドユニットを搬送ベルト５の幅方向に複数配列することにより、搬送される記録用紙Ｐの幅方向全幅にわたって画像を記録できるようにしたラインヘッドを用いても構わない。
【００４８】
また、ラインヘッド１１Ｃ〜１１Ｋのインクの吐出方式としては、例えば、図示しない圧電素子（ピエゾ素子）を用いてラインヘッド１１Ｃ〜１１Ｋの液室内に生じる圧力を利用してインクの液滴を吐出する圧電素子方式や、発熱体によって気泡を発生させ、圧力をかけてインクを吐出するサーマルインクジェット方式等、各種方式を適用することができる。インクの吐出方式は、吐出量の制御が容易であることから圧電素子方式が好ましい。
【００４９】
図３は、ラインヘッド型の記録方式のインクジェット記録装置の構成を示すブロック図である。図１及び図２と共通する部分には同一の符号を付して説明を省略する。インクジェット記録装置１００には制御部２０が備えられており、制御部２０には、インターフェイス２１、ＲＯＭ２２、ＲＡＭ２３、エンコーダー２４、モーター制御回路２５、ラインヘッド制御回路２６、及び電圧制御回路２７等が接続されている。
【００５０】
インターフェイス２１は、例えば、図示しないパソコン等のホスト装置とデータの送受信を行う。制御部２０は、インターフェイス２１を介して受信された画像信号を、必要に応じて変倍処理或いは階調処理して画像データに変換する。そして、後述する各種制御回路に制御信号を出力する。
【００５１】
ＲＯＭ２２は、ラインヘッド１１Ｃ〜１１Ｋを駆動させて画像記録を行う際の制御プログラム等を記憶している。ＲＡＭ２３は、制御部２０により変倍処理或いは階調処理された画像データを所定の領域に格納する。
【００５２】
エンコーダー２４は、搬送ベルト５を駆動する排紙側のベルト駆動ローラー６に接続されており、ベルト駆動ローラー６の回転軸の回転変位量に応じてパルス列を出力する。制御部２０は、エンコーダー２４から送信されるパルス数をカウントすることで回転量を算出し、用紙の送り量（用紙位置）を把握する。そして制御部２０は、エンコーダー２４からの信号に基づいて、モーター制御回路２５及びラインヘッド制御回路２６に制御信号を出力する。
【００５３】
モーター制御回路２５は、制御部２０からの出力信号により記録媒体搬送用モーター２８を駆動する。記録媒体搬送用モーター２８は駆動してベルト駆動ローラー６を回転させ、搬送ベルト５を図１の時計回りに回動させて用紙を矢印Ｘ方向へと搬送する。
【００５４】
ラインヘッド制御回路２６は、制御部２０からの出力信号に基づいて、ＲＡＭ２３に格納された画像データをラインヘッド１１Ｃ〜１１Ｋへ転送し、転送された画像データに基づいてラインヘッド１１Ｃ〜１１Ｋからのインクの吐出を制御する。かかる制御と、記録媒体搬送用モーター２８によって駆動する搬送ベルト５による用紙の搬送の制御とにより、用紙への記録処理が行われる。
【００５５】
電圧制御回路２７は、制御部２０からの出力信号に基づいて給紙側のベルトローラー７に電圧を印加することにより交番電界を発生させ、搬送ベルト５に用紙を静電吸着させる。静電吸着の解除は、制御部２０からの出力信号に基づいてベルトローラー７又はベルト駆動ローラー６を接地させることにより行われる。なお、ここでは給紙側のベルトローラー７に電圧を印加する構成としたが、排紙側のベルト駆動ローラー６に電圧を印加する構成としてもよい。
【００５６】
ラインヘッド型の記録方式のインクジェット記録装置を用いてドットを形成する方法を、図４を用いて具体的に説明する。なお、図４では図１及び図２に示したラインヘッド１１Ｃ〜１１Ｋのうち、ラインヘッド１１Ｃを例に挙げて説明するが、他のラインヘッド１１Ｍ〜１１Ｋについても全く同様に説明される。
【００５７】
図４に示すように、ラインヘッド１１Ｃには複数個のノズルからなるノズル列Ｎ１、Ｎ２が搬送方向（矢印Ｘ方向）に並設されている。つまり、搬送方向の各ドット列を形成するノズルとして、ノズル列Ｎ１、Ｎ２に各１個ずつ（例えばドット列Ｌ１ではノズル１２ａ及び１２ａ’）、合計２個のノズルを備えている。なお、ここでは説明の便宜のため、ノズル列Ｎ１、Ｎ２を構成するノズルのうち、ドット列Ｌ１〜Ｌ１６に対応する１２ａ〜１２ｐ及び１２ａ’〜１２ｐ’までの各１６個のノズルのみを記載しているが、実際にはさらに多数のノズルが搬送方向と直交する方向に配列されているものとする。
【００５８】
そして、このノズル列Ｎ１、Ｎ２を順次用いて被記録媒体上に画像を形成する。例えば、被記録媒体を搬送方向に移動させながら、被記録媒体の幅方向（図の左右方向）１行分のドット列Ｄ１をノズル列Ｎ１からのインク吐出（図の実線矢印）により形成した後、次の１行分のドット列Ｄ２をノズル列Ｎ２からのインク吐出（図の破線矢印）により形成し、さらに次の１行分のドット列Ｄ３を再びノズル列Ｎ１からのインク吐出により形成する。以下、ドット列Ｄ４以降もノズル列Ｎ１、Ｎ２を交互に用いて同様に形成する。
【００５９】
以上説明した、本発明のインクジェット記録装置用インクは、オフセットの発生の抑制と、良好な画像濃度とを両立させることができるため、種々の記録方式のインクジェット記録装置において好適に使用される。
【実施例】
【００６０】
以下、実施例により本発明をさらに具体的に説明する。なお、本発明は実施例によりなんら限定されるものではない。
【００６１】
実施例、及び比較例では、以下のアルカンジオールを用いた。
分岐鎖アルカンジオール（Ｃ７）：２−メチル−２−プロピル−１，３−プロパンジオール
分岐鎖アルカンジオール（Ｃ８）：２−エチル−１，３−ヘキサンジオール
分岐鎖アルカンジオール（Ｃ９）：２−ブチル−２−エチル−１，３−プロパンジオール
直鎖アルカンジオール（Ｃ８）：１，２−オクタンジオール
直鎖アルカンジオール（Ｃ６）：１，２−ヘキサンジオール
【００６２】
［参考例］
（スチレン−アクリル樹脂の製造）
顔料分散体の調製に用いるスチレン−アクリル樹脂をマクロモノマー合成法により製造した。具体的には、ポリスチレンの分子末端の一方に（メタ）アクリロイル基が結合したオリゴマー（ＡＳ−６、東亜合成株式会社製、数平均分子量（Ｍｎ）６，０００）と、表１に構成モノマーとして記載されるメタクリル酸（ＭＡ）、メタクリル酸メチル（ＭＭＡ）、及びアクリル酸ブチル（ＢＡ）から選択される共重合モノマーとを、メチルエチルケトン中で重合開始剤（２，２’−アゾビス（２，４−ジメチルバレロニトリル））の存在下、重合開始剤の使用量、重合温度、重合時間をそれぞれ変更して分子量の異なる樹脂１〜樹脂６を製造した。得られた樹脂の重量平均分子量（Ｍｗ）を、ゲルろ過クロマトグラフィー（ＨＬＣ−８０２０ＧＰＣ（東ソー株式会社製））を用いて下記条件により確認した。樹脂１〜樹脂６の重量平均分子量を表１に示す。また、得られた樹脂の酸価（ｍｇＫＯＨ／ｇ）を滴定により確認した。得られた樹脂１〜樹脂６の酸価を表１に示す。
【００６３】
＜重量平均分子量測定条件＞
カラム：ＴＳＫｇｅｌ、Ｓｕｐｅｒ  Ｍｕｌｔｉｐｏｒｅ  ＨＺ−Ｈ（東ソー株式会社製、４．６ｍｍＩＤ×１５ｃｍ）
カラム本数：３本
溶離液：テトラヒドロフラン
流速：０．３５ｍｌ／分
サンプル注入量：１０μｌ
測定温度：４０℃
検出器：ＩＲ検出器
検量線は、標準試料（ＴＳＫ  ｓｔａｎｄａｒｄ，ｐｏｌｙｓｔｙｒｅｎｅ、東ソー株式会社製）から、Ｆ−４０、Ｆ−２０、Ｆ−４、Ｆ−１、Ａ−５０００、Ａ−２５００、Ａ−１０００、及びｎ−プロピルベンゼンの８種を選択して作成した。
【００６４】
【表１】
0005581239.tif 000002
【００６５】
［実施例１、実施例２、及び比較例１］
（顔料分散体の調製）
シアン色顔料としてＰ．Ｂ−１５：３を用いた。顔料分散体の調製に用いる材料の質量の合計に対して、１５質量％の顔料、６質量％のスチレン−アクリル樹脂（樹脂１）、及び０．５質量％の界面活性剤（オルフィンＥ１０１０、アセチレンジオールのエチレンオキシド付加物、日信化学工業株式会社製）と、水と、スチレン−アクリル樹脂の中和に必要な量の水酸化カリウムとを、ナノグレンミル（浅田鉄工株式会社製）に仕込み、ビーズ径０．５ｍｍのジルコニアビーズをメディアとしてナノグレンミルに充填して、水冷しながら顔料とスチレン−アクリル樹脂とを混練して顔料分散体を得た。得られた顔料分散体をイオン交換水にて３００倍に希釈して、動的光散乱式粒径分布装置（ゼータサイザー  ナノ、シスメックス株式会社製）により顔料の体積平均粒径Ｄ５０を測定し、顔料の体積平均粒径が７０〜１３０ｎｍの範囲となっていることを確認した。
【００６６】
（インクの調製）
表２に記載の比率で各成分を撹拌機により均一に混合した後、孔径５μｍのフィルターによりろ過して、実施例１、実施例２、及び比較例１のインクを調製した。なお、表２に記載の含有量は、インク全質量に対する各成分の含有量を表す。また、グリセリンの使用量を調整して、インクの粘度を６ｍＰａ・ｓに調整した。
【００６７】
〔浸透性評価〕
実施例１、実施例２、及び比較例１のインクの動的接触角を下記方法に従って測定し、インクの紙に対する浸透性を評価した。実施例１、実施例２、及び比較例１のインクの動的接触角の測定結果を図５に示す。
【００６８】
＜動的接触角測定方法＞
インクの紙への浸透挙動を動的接触角計（ＣＣＡ４０、Ｄａｔａｐｈｙｓｉｃｓ社製）を用いて評価した。具体的には、シリンジに備え付けられた針の先端から試料を押し出して、針の先端に０．５〜１．０μＬの液滴を形成し、この液滴を紙面上にタッチオフ法により付着させて動的接触角を測定した。
【００６９】
【表２】
0005581239.tif 000003
＊１：インクの全質量に対する顔料分散体の含有量（質量％）を表す。
＊２：オルフィンＥ１０１０（アセチレンジオールのエチレンオキシド付加物、日信化学工業株式会社製）
【００７０】
図５によれば、炭素原子数が８又は９の分岐鎖アルカンジオールを用いた、実施例１、及び実施例２のインクは、炭素原子数が７の分岐鎖アルカンジオールを用いた比較例１のインクよりも動的接触角が小さく、紙に対する濡れ性がよいことが分かる。このため、実施例１、及び実施例２のインクは、比較例１のインクよりも紙に対する浸透性に優れることが分かる。
【００７１】
〔オフセット性評価〕
実施例１、実施例２、及び比較例１のインクのオフセット性を下記方法に従って評価した。実施例１、実施例２、及び比較例１のインクのオフセット性の評価結果を表３に示す。
【００７２】
＜オフセット性評価方法＞
ラインヘッド型の記録方式のインクジェット記録装置を用いて、常温常湿環境（２３℃、６０％ＲＨ）下にてオフセット性の評価を行った。記録ヘッドにインクを充填した後、記録ヘッドのノズル形成面から出ている余剰液をワイプブレードにより掻き取った。記録ヘッドのノズル面と記録紙との距離を１ｍｍに設定した。一色当たりの被記録媒体へのインクの打ち込み量が１５ｇ／ｍ２となるように設定し、シアン色インクのみを吐出して、１０枚連続でベタ画像を印字した。被記録媒体を排出する排出部に備えられる、表面材質がポリテトラフルオロエチレン樹脂（ＰＴＦＥ）である従動ローラーと接触した後の被記録媒体の非印字部の状態と、従動ローラーへのインクの付着の状況を観察してオフセット性を評価した。オフセット性の評価の基準は以下の通りである。
○：記録液が排出ローラーに付着しておらず、非印字部に画像が版画されていない。
△：記録液が排出ローラーに付着しているが、非印字部に画像が版画されていない。
×：記録液が排出ローラーに付着しており、非印字部に画像が版画されている。
なお、インクジェット記録装置の被記録媒体の搬送速度は８４６．７ｍｍ／秒とした。また、インクの被記録媒体への着弾から従動ローラーへの到達までの時間は０．３５秒であった。被記録媒体としては、用紙（ＩＪＷ、王子製紙株式会社製）をＡ４サイズに切断したものを用いた。被記録媒体上に形成した画像のサイズは１０×１０ｃｍとした。
【００７３】
〔印字濃度評価〕
実施例１、実施例２、及び比較例１のインクの印字濃度を下記方法に従って評価した。実施例１、実施例２、及び比較例１のインクの印字濃度の評価結果を表３に示す。
【００７４】
＜印字濃度評価方法＞
記録ヘッドから吐出されるインクの量を１１ｐＬに制御し、普通紙（Ａ４、ＰＰＣ用紙）にベタ画像を印字した。印字されたベタ画像の濃度を、濃度計（グレタグマクベス社製）により、同一画像について１０回測定しその平均値を印字濃度とした。印字濃度１．０以上を良と判定し、印字濃度１．０未満を不良と判定した。
【００７５】
【表３】
0005581239.tif 000004
【００７６】
表３より、重量平均分子量６０，０００の樹脂を含む顔料分散体を用い、炭素原子数８、又は９の分岐鎖アルカンジオールを浸透剤として用いた実施例１、及び２のインクは、オフセット性、印字濃度とも良好なインクが得られること分かる。一方、重量平均分子量６０，０００の樹脂を含む顔料分散体を用いているが、炭素原子数７の分岐鎖アルカンジオールを浸透剤として用いた、比較例１のインクでは、良好な印字濃度は得られても、インクの紙に対する浸透性が低いため、オフセット性がやや劣ることが分かる。
【００７７】
［実施例３〜１０、及び比較例２〜５］
分岐鎖アルカンジオールの含有率を、表４に記載の率に変えることの他は、実施例１、又は２と同様にして、実施例３〜１０、及び比較例２〜５のインクを調製した。実施例３〜１０、及び比較例２〜５のインクについて、実施例１と同様に浸透性、オフセット性、及び印字濃度を評価した。実施例３〜１０、及び比較例２〜５のインクの、接触角（０．０５秒）、オフセット性評価結果、及び印字濃度評価結果について表４、及び表５に示す。
【００７８】
【表４】
0005581239.tif 000005
【００７９】
【表５】
0005581239.tif 000006
【００８０】
表４、及び表５によれば、炭素原子数８、又は９のアルカンジオールを浸透剤として用いる場合、アルカンジオールの含有量をインクの質量に対して０．２質量％以上とすることにより、オフセットの発生の抑制と、良好な印字濃度とを両立できることが分かる。
【００８１】
［実施例１１〜１３］
分岐鎖アルカンジオールの含有量を、表６に記載の含有量に変えることの他は、実施例２と同様にして、炭素原子数９の分岐鎖アルカンジオールを含む実施例１１〜１３のインクを調製した。実施例９〜１３のインクについて、実施例１と同様に浸透性、及びオフセット性を評価した。また、実施例９〜１３のインクについて、被記録媒体を普通紙（ＰＰＣ用紙）から、インクジェット適性の高い印刷用紙（ＩＪＷ  ８１ｇ、王子製紙株式会社製）に変えることの他は、実施例１と同様にして印字濃度の評価を行った。実施例９〜１３のインクの、接触角（０．０５秒）、オフセット性評価結果、及び印字濃度評価結果について表６に示す。
【００８２】
【表６】
0005581239.tif 000007
【００８３】
表４、及び表５によれば、アルカンジオールの使用量の増加により印字濃度が低下する傾向が見られるが、表６によれば、被記録媒体を普通紙（ＰＰＣ用紙）から、インクジェット適性の高い印刷用紙（例えば、ＩＪＷ  ８１ｇ（王子製紙株式会社製））に変えることにより、アルカンジオールの含有量を１．０質量％より高くした場合であっても、オフセットの発生の抑制と、良好な印字濃度とを両立できることが分かる。
【００８４】
［参考例１］
アルカンジオールを、炭素原子数８のアルカンジオールから、炭素原子数８の直鎖アルカンジオールである１，２−オクタンジオールとすることの他は、実施例１と同様にしてインクを調製した。参考例１のインクについて、実施例１と同様に浸透性、オフセット性、及び印字濃度を評価した。実施例１、及び参考例１のインクの、接触角（０．０５秒）、オフセット性評価結果、及び印字濃度評価結果について表７に示す。
【００８５】
【表７】
0005581239.tif 000008
【００８６】
表７より、アルカンジオールの炭素原子数が８、又は９であれば、アルカンジオールの構造が分岐鎖であっても、直鎖であっても、オフセットの発生の抑制と、良好な印字濃度とを両立できるインクが得られることが分かる。
【００８７】
［実施例１４〜１６、比較例６、及び比較例７］
表８に記載の種類のスチレン−アクリル樹脂を用いて顔料分散体を調製することの他は、実施例２と同様にして、実施例１４〜１６、比較例６、及び比較例７のインクを調製した。実施例１４〜１６、比較例６、及び比較例７のインクについて、実施例１と同様に浸透性、オフセット性、及び印字濃度を評価した。実施例２、実施例１４〜１６、比較例６、及び比較例７のインクの、接触角（０．０５秒）、オフセット性評価結果、及び印字濃度評価結果について表８に示す。
【００８８】
【表８】
0005581239.tif 000009
【００８９】
表８によれば、重量平均分子量が６０，０００未満のスチレン−アクリル樹脂を用いて調製した比較例６のインクでは、印字濃度の低下により、オフセットの発生の抑制と、良好な印字濃度とを両立しにくいことが分かる。また、重量平均分子量が１５０，０００を超えるスチレン−アクリル樹脂を用いて調製した比較例７のインクでは、オフセットが発生しやすく、オフセットの発生の抑制と、良好な印字濃度とを両立しにくいことが分かる。一方、重量平均分子量が６０，０００〜１５０，０００のスチレン−アクリル樹脂を用いて調製した実施例２、及び実施例１４〜１６のインクでは、オフセットの発生の抑制と、良好な印字濃度とを両立できることが分かる。
【００９０】
なお、比較例７のインクは、上記の点の他にも、分子量の大きな樹脂を用いていることに起因してインクの粘度が高いため、溶媒が揮発した際の更なる粘度上昇によりノズルからのインクの吐出不良が起こりやすく、ノズルの閉塞が起こりやすい問題がある。このため、比較例７のインクを用いる場合、良好な画像を形成しにくい。
【００９１】
［実施例１７〜１９、及び比較例８〜１３］
樹脂１に変えて樹脂４を用いて顔料分散体を調製することと、インク中の顔料の含有量を表９に記載の含有量に変えることとの他は、実施例１と同様にして実施例１７〜１９のインクを調製した。また、樹脂１に変えて樹脂４を用いて顔料分散体を調製することと、インク中の顔料の含有量を表１０に記載の含有量に変えることとの他は、比較例１と同様にして比較例８〜１０のインクを調製した。さらに、樹脂１に変えて樹脂４を用いて顔料分散体を調製することと、インク中の顔料の含有量を表１１に記載の含有量に変えることと、直鎖アルカンジオールとして炭素原子数６の１，２−ヘキサンジオールを用いることの他は、比較例１と同様にして比較例１１〜１３のインクを調製した。実施例１７〜１９、及び比較例８〜１３のインクについて、実施例１と同様に浸透性、オフセット性、及び印字濃度を評価した。実施例１７〜１９、及び比較例８〜１３のインクの、接触角（０．０５秒）、オフセット性評価結果、及び印字濃度評価結果について表９〜表１１に示す。
【００９２】
【表９】
0005581239.tif 000010
【００９３】
【表１０】
0005581239.tif 000011
【００９４】
【表１１】
0005581239.tif 000012
【００９５】
一般に、インクにおける顔料濃度を高めた場合、インク中の固形分濃度の増加に伴い、インクが被記録媒体に浸透しにくくなりオフセットが発生しやすくなる。しかし、表９〜表１１によれば、炭素原子数８のアルカンジオールを用いて調製した、実施例１７〜１９のインクでは、８．０質量％と多量に含有させても、オフセットの発生を抑制できることが分かる。一方、炭素原子数７以下のアルカンジオールを用いて調製した、比較例８〜１３のインクでは、顔料の含有量が４．０質量％であってもオフセットの発生を抑制しにくいことが分かる。
【００９６】
本発明によれば、炭素原子数８、又は９のアルカンジオールを用いてインクを調製することにより、インク中の顔料の含有量を高めることができ、ヘッドからのインクの吐出量を低減させつつ、良好な印字濃度で印刷することができる。本発明では、このように、インクの吐出量の低減が可能であるため、インク中の顔料の含有量を高めることにより、よりオフセットの発生を抑制しやすくなる。
【００９７】
［実施例２０〜２８］
（黄色顔料分散体の調製）
黄色顔料としてＰ．Ｙ−７４を用いた。顔料分散体の調製に用いる材料の質量の合計に対して、１５質量％の顔料、６質量％のスチレン−アクリル樹脂（樹脂４）、及び０．５質量％の界面活性剤（オルフィンＥ１０１０、アセチレンジオールのエチレンオキシド付加物、日信化学工業株式会社製）と、水と、スチレン−アクリル樹脂の中和に必要な量の水酸化カリウムとを、ナノグレンミル（浅田鉄工株式会社製）に仕込み、ビーズ径０．５ｍｍのジルコニアビーズをメディアとしてナノグレンミルに充填して、水冷しながら顔料とスチレン−アクリル樹脂とを混練して顔料分散体を得た。得られた顔料分散体をイオン交換水にて３００倍に希釈して、動的光散乱式粒径分布装置（ゼータサイザー  ナノ、シスメックス株式会社製）により顔料の体積平均粒径Ｄ５０を測定し、顔料の体積平均粒径が７０〜１３０ｎｍの範囲となっていることを確認した。
【００９８】
（マゼンタ色顔料分散体の調製）
マゼンタ色顔料としてＰ．Ｒ−１２２を用いた。顔料分散体の調製に用いる材料の質量の合計に対して、１５質量％の顔料、６質量％のスチレン−アクリル樹脂（樹脂４）、及び０．５質量％の界面活性剤（オルフィンＥ１０１０、アセチレンジオールのエチレンオキシド付加物、日信化学工業株式会社製）と、水と、スチレン−アクリル樹脂の中和に必要な量の水酸化カリウムとを、ナノグレンミル（浅田鉄工株式会社製）に仕込み、ビーズ径０．５ｍｍのジルコニアビーズをメディアとしてナノグレンミルに充填して、水冷しながら顔料とスチレン−アクリル樹脂とを混練して顔料分散体を得た。得られた顔料分散体をイオン交換水にて３００倍に希釈して、動的光散乱式粒径分布装置（ゼータサイザー  ナノ、シスメックス株式会社製）により顔料の体積平均粒径Ｄ５０を測定し、顔料の体積平均粒径が７０〜１３０ｎｍの範囲となっていることを確認した。
【００９９】
（黒色顔料分散体の調製）
黒色顔料としてＰ．Ｂｋ−７を用いた。顔料分散体の調製に用いる材料の質量の合計に対して、１５質量％の顔料、６質量％のスチレン−アクリル樹脂（樹脂４）、及び０．５質量％の界面活性剤（オルフィンＥ１０１０、アセチレンジオールのエチレンオキシド付加物、日信化学工業株式会社製）と、水と、スチレン−アクリル樹脂の中和に必要な量の水酸化カリウムとを、ナノグレンミル（浅田鉄工株式会社製）に仕込み、ビーズ径０．５ｍｍのジルコニアビーズをメディアとしてナノグレンミルに充填して、水冷しながら顔料とスチレン−アクリル樹脂とを混練して顔料分散体を得た。得られた顔料分散体をイオン交換水にて３００倍に希釈して、動的光散乱式粒径分布装置（ゼータサイザー  ナノ、シスメックス株式会社製）により顔料の体積平均粒径Ｄ５０を測定し、顔料の体積平均粒径が７０〜１３０ｎｍの範囲となっていることを確認した。
【０１００】
顔料分散体として、黄色顔料分散体、マゼンタ色顔料分散体、又は黒色顔料分散体を用いることと、インク中の顔料の含有量を表１２〜表１４に記載の含有量に変えることとの他は、実施例１と同様にして実施例２０〜２８のインクを調製した。実施例２０〜２８のインクについて、実施例１と同様にオフセット性、及び印字濃度を評価した。実施例２０〜２８のインクのオフセット性評価結果、及び印字濃度評価結果について表１２〜表１４に示す。
【０１０１】
【表１２】
0005581239.tif 000013
【０１０２】
【表１３】
0005581239.tif 000014
【０１０３】
【表１４】
0005581239.tif 000015
【０１０４】
表１２〜表１４によれば、本発明のインクでは、顔料の種類によらず、表９に記載の実施例１７〜１９のインクと同様に、８．０質量％程度の高濃度で顔料を含有させても、オフセットの発生の抑制と、良好な印字濃度とを両立できることが分かる。
【符号の説明】
【０１０５】
２  給紙トレイ
３  給紙ローラー
４  従動ローラー
５  搬送ベルト
６  ベルト駆動ローラー
７  ベルトローラー
８  排出部
８ａ  排出ローラー
８ｂ  従動ローラー
１０  排紙トレイ
１１Ｃ、１１Ｍ、１１Ｙ、１１Ｋ  ラインヘッド
１２ａ〜１２ｐ、１２ａ’〜１２ｐ’  ノズル
２０  制御部
３０  検出手段
１００  インクジェット記録装置
Ｄ１〜Ｄ４  ドット列（行方向）
Ｌ１〜Ｌ１６  ドット列（搬送方向）
Ｎ１、Ｎ２  ノズル列
Ｐ  記録用紙
【図１】
0005581239.tif 000016
【図２】
0005581239.tif 000017
【図３】
0005581239.tif 000018
【図４】
0005581239.tif 000019
【図５】
0005581239.tif 000020